교반기 , 온도계 및 질소 도입 관 을 구비 한 300 mL 의 4 구 세 퍼 러블 플라스크 에 , ( A ) 테트라 카르복실 산 이 무수물 성분 으로서 4 , 4 '- 옥시 디프 탈산 이 무수물 ( BTDA ) 29 . 00 g ( 0 . 09 mol ) , 용제 로서 N - 메틸 - 2 - 피 롤리 돈 72 . 6 g 을 가하 고 60 ℃ 에서 15 분 간 교반 했 다 . 다음 에 , 교반 하 면서 , ( B ) 디아민 성분 으로서 [ 3 , 4 - 비스 ( 1 - 아미노 헵틸 ) - 6 - 헥 실 - 5 -( 1 - 옥 테 닐 ) ] 시 클로 헥 센 ( AHOH ) 49 . 96 g ( 0 . 09 mol ) 을 40 ℃ 이하 에서 15 분 걸려 첨가 했 다 . 첨가 종료 후 , 40 ℃ 에서 5 시간 교반 을 행하 여 , 폴리아미드 산 의 N - 메틸 - 2 - 피 롤리 돈 용액 을 얻 었 다 . 얻 어 진 용액 중 의 고형분 은 중량 52 % 이 며 , 폴리아 믹 산 의 수 평균 분자량 은 17260 , 분산도 는 1 . 8 이 었 다 .